(57)【要約】  【課題】      曲げ強度が強く、被圧縮後の復元性に優れた紙製の床材用上張材を提供する。  【解決手段】  紙(20)をテープ状に断裁して筒状に撚りをかけた中空筒状抄繊糸(14)で編織されてなる床材用上張材(10)であって、紙(20)が、繊維成分として、植物繊維からなるパルプ(16)７０〜９５重量％と、パルプ(16)よりも曲げ復元性に優れた芯部(22)および芯部(22)よりも低融点の鞘部(24)を有する芯鞘構造の熱融着繊維(18)５〜３０重量％とで構成されていることを特徴とする。かかる構成により、圧縮荷重に対する曲げ強度が強く、被圧縮後の復元性に優れた紙製の床材用上張材(10)を得ることができる。【選択図】      図１
2007085094.tif 000002
【特許請求の範囲】
【請求項１】
紙をテープ状に断裁して筒状に撚りをかけた中空筒状抄繊糸で編織されてなる床材用上張材であって、
前記紙が、繊維成分として、植物繊維からなるパルプ７０〜９５重量％と、前記パルプよりも曲げ復元性に優れた芯部および前記芯部よりも低融点の鞘部を有する芯鞘構造の熱融着繊維５〜３０重量％とで構成されていることを特徴とする床材用上張材。
【請求項２】
前記紙が、前記鞘部の融点よりも高く、且つ前記芯部の融点よりも低い温度で熱処理されていることを特徴とする請求項１に記載の床材用上張材。
【請求項３】
繊維成分として、植物繊維からなるパルプ７０〜９５重量％と、前記パルプよりも曲げ復元性に優れた芯部および前記芯部よりも低融点の鞘部を有する芯鞘構造の熱融着繊維５〜３０重量％とで構成された紙を抄造する抄紙工程と、
前記抄紙工程で得た紙を、前記鞘部の融点よりも高く、且つ芯部の融点よりも低い温度で熱処理する熱処理工程と、
前記熱処理工程で熱処理された紙をテープ状に断裁し、筒状に撚りをかけて中空筒状抄繊糸を形成する抄繊糸形成工程と、
前記中空筒状抄繊糸を編織して床材用上張材を得る編織工程とを有する床材用上張材の製造方法。
【発明の詳細な説明】
【技術分野】
【０００１】
本発明は、曲げ強度が強く、且つ被圧縮後の復元性に優れた紙製の床材用上張材およびその製造方法に関する。
【背景技術】
【０００２】
日本の一般的な住宅用の床材として用いられている畳は、日本の生活習慣に適合し、保温性、弾力性、感触性に優れている。ところで、畳の上張材である畳表は、一般に天然のイ草が使用されているが、イ草には下記のような欠点が存在する。
（１）天然繊維のために繊維径や色が限定され、デザインバリエーションに乏しい。
（２）天然繊維のためにダニやカビが発生しやすい。
（３）イ草の内部には白いスポンジ状の繊維の芯があり、表面が摩耗して白いスポンジ状の繊維が表れると目立って見苦しくなる。
（４）天然繊維の生産量は天候に左右されやすく、また、天候による品質のばらつきも大きい。
（５）イ草の長さには一定の限度があるので、折り幅が制限され、幅の大きいものを織ることができない。
（６）イ草を使用した畳表は、日に焼けて変色しやすい。
【０００３】
このため、近年では、畳表など床材用上張材の素材として紙を用いることが注目されている。
【０００４】
この紙を用いた床材用上張材の製造方法として、抄造した紙を細かく裁断し、これに筒状の撚りをかけて中空状の抄繊糸を形成し、この抄繊糸を機織する方法が提案されている（例えば、特許文献１参照。）。さらに、紙を用いた床材用上張材においては、抄繊糸を着色したり、樹脂や撥水材を添加したりすることで繊維のほつれや糸寄りを防止し、耐摩耗性、耐久性を向上させることで、イ草の欠点を解消し、紙製の床材用上張材をより床材に適した素材とすることが提案されている。
【特許文献１】特開平７−３５７２号
【発明の開示】
【発明が解決しようとする課題】
【０００５】
しかし、床材用上張材の素材として紙を用いることにより、上記イ草の欠点を解消することができるものの、新たな問題点が発生する。それは、紙を中空状の抄繊糸に形成しているために、家具などの重量物を載置すると、重量物などの圧縮荷重に対して畳表のへこみがイ草に比べると目立ちやすいことである。この点について詳述すると、イ草を用いた畳表と、紙を用いた畳表とに対して同じ荷重をかけた場合、へこみの程度に大差はないものの、イ草は内部がスポンジ状であるので、被圧縮部分だけが集中的にへこむのではなく、被圧縮部分の近傍にまで広がるゆるやかなへこみが生じる。これに対し、紙を用いた畳表の場合、被圧縮部分だけが集中的にへこむことから、被圧縮部分と圧縮荷重がかからない部分との境目が目立ちやすい。さらに、耐水性や耐久性を高めるため、抄繊糸の表面に樹脂や撥水材を添加した場合、表面にツヤが生じることにより、少しのへこみであっても光の反射によりさらに目立ちやすくなる。
【０００６】
それゆえに、この発明の解決課題は、従来のものに比べて曲げ強度が強く、被圧縮後の復元性に優れ、被圧縮部分のへこみを目立たなくすることが可能な紙製の床材用上張材を提供することである。
【課題を解決するための手段】
【０００７】
請求項１に記載した発明は、「紙(20)をテープ状に断裁して筒状に撚りをかけた中空筒状抄繊糸(14)で編織されてなる床材用上張材(10)であって、紙(20)が、繊維成分として、植物繊維からなるパルプ(16)７０〜９５重量％と、パルプ(16)よりも曲げ復元性に優れた芯部(22)および芯部(22)よりも低融点の鞘部(24)を有する芯鞘構造の熱融着繊維(18)５〜３０重量％とで構成されている」ことを特徴とする床材用上張材(10)である。
【０００８】
この発明では、中空筒状抄繊糸(14)を構成する紙(20)に、繊維成分として、植物繊維からなるパルプ(16)よりも曲げ復元性に優れた(つまり弾性回復力が高い)芯部(22)を有する芯鞘構造の熱融着繊維(18)を５〜３０重量％配合しているので、床材用上張材(10)に作用する圧縮荷重を除去すると、熱融着繊維(18)とりわけ芯部(22)の弾性回復力によって床材用上張材(10)の被圧縮部分に生じた凹みをある程度元の状態(すなわち凹みのない状態)に復元させることができる。
【０００９】
ここで、紙(20)における熱融着繊維(18)の配合割合は上述のように５〜３０重量％の範囲であることが好ましい。熱融着繊維(18)の配合割合が５重量％未満の場合には、熱融着繊維(18)による曲げ復元効果の発揮が困難となり、逆に、３０重量％より多い場合には、相対的にパルプ(16)の存在割合が低下し、天然のイ草のような風合いを得ることができなくなると共に、抄造条件によっては密度の低下に伴い強度が低下するからである。
【００１０】
請求項２に記載した発明は、請求項１に記載の床材用上張材(10)において、「紙(20)が、鞘部(24)の融点よりも高く、且つ芯部(22)の融点よりも低い温度で熱処理されている」ことを特徴とするものである。
【００１１】
この発明では、中空筒状抄繊糸(14)を構成する紙(20)を、鞘部(24)の融点よりも高く、且つ芯部(22)の融点よりも低い温度で熱処理しているので、熱融着繊維(18)の鞘部(24)のみが溶融し、溶融した鞘部(24)の樹脂が表面張力によって熱融着繊維(18)同士あるいは熱融着繊維(18)とパルプ(16)との交絡点に集まり当該部分を接着する。このため、中空筒状抄繊糸(14)を構成する紙(20)のウェブ構造を強固なものとすることができ、曲げ復元性をより一層向上させることができる。
【００１２】
なお、このような熱処理を行なったとしても熱融着繊維(18)の芯部(22)は何等変化することがないため、芯部(22)はその弾性回復力を十分に発揮して曲げ復元性を維持することができる。
【００１３】
請求項３に記載した発明は、請求項１または２に記載の床材用上張材(10)の製造方法であって、「繊維成分として、植物繊維からなるパルプ(16)７０〜９５重量％と、パルプ(16)よりも曲げ復元性に優れた芯部(22)および芯部(22)よりも低融点の鞘部(24)を有する芯鞘構造の熱融着繊維(18)５〜３０重量％とで構成された紙(20)を抄造する抄紙工程と、抄紙工程で得た紙(20)を、鞘部(24)の融点よりも高く、且つ芯部(22)の融点よりも低い温度で熱処理する熱処理工程と、熱処理工程で熱処理された紙(20)をテープ状に断裁し、筒状に撚りをかけて中空筒状抄繊糸(14)を形成する抄繊糸形成工程と、中空筒状抄繊糸(14)を編織して床材用上張材(10)を得る編織工程とを有する」床材用上張材(10)の製造方法である。
【発明の効果】
【００１４】
本発明によれば、床材用上張材を構成する中空筒状抄繊糸に、植物繊維からなるパルプに比べて高強度で且つ曲げ復元性に優れた芯部を有する芯鞘構造の熱融着繊維を所定の割合で配合しているので、圧縮荷重をかけても凹みの少ない紙製の床材用上張材を得ることができる。
【００１５】
したがって、従来のものに比べて曲げ強度が強く、被圧縮後の復元性に優れ、被圧縮部分のへこみを目立たなくすることが可能な紙製の床材用上張材を提供することができる。
【発明を実施するための最良の形態】
【００１６】
以下、本発明を図面に従って詳述する。図１に示すように、この床材用上張材(10)は、綿や麻糸などからなる経糸(12)に、中空筒状抄繊糸(14)を交互に編織して仕上げられており、その表面が凸部と凹部とが整列する畝状に形成されている。ここで、床材用上張材(10)の織り込み密度は０．５〜１．２ｋｇ／ｍ2の範囲であることが好ましい。床材用上張材(10)の織り込み密度が０．５ｋｇ／ｍ2よりも低い場合には、床材用上張材(10)の耐摩耗性や引張強度が劣るようになるとともに、目が粗く下地が透けて見えるようになり、逆に、１．２ｋｇ／ｍ2よりも高い場合には、表面の凹凸が大きくなるとともに硬さが増し、風合いや肌触りが悪くなり、しかも編織しにくくなるからである。
【００１７】
図２〜４に示すように、床材用上張材(10)を構成する中空筒状抄繊糸(14)は、植物繊維からなるパルプ(16)と芯鞘構造の熱融着繊維(18)とを所定の割合で配合した紙(20)を１５〜４０ｍｍ幅に裁断し、中心部を空洞にして５〜１５巻の筒状となるように撚りをかけた外径０．７〜１．５ｍｍの糸状部材である。このように紙(20)を筒状に成形しているので、得られる中空筒状抄繊糸(14)は比表面積の大きなものとなる。
【００１８】
この中空筒状抄繊糸(14)を構成する紙(20)は、繊維成分として、植物繊維からなるパルプ(16)７０〜９５重量％と、パルプ(16)よりも曲げ復元性に優れた芯部(22)および芯部(22)よりも低融点の鞘部(24)を有する芯鞘構造の熱融着繊維(18)５〜３０重量％とを有する、坪量１０〜５０ｇ／ｍ2の薄葉紙である。
【００１９】
ここで、紙(20)を構成するパルプ(16)としては、比較的繊維の長いもので引っ張り強度、伸度にバランスが取れているものが好ましい。具体例として、引っ張り強度に優れていることに特徴があるマニラ麻やサイザル麻などを原料とした草本系パルプ、あるいはノーザンパインなどを原料とした針葉樹クラフトパルプ等が挙げられる。
【００２０】
また、紙(20)を構成するパルプ(16)の配合割合は、上述したように繊維成分全体の重量に対して７０〜９５重量％の範囲であることが好ましい。パルプ(16)の配合割合が７０重量％未満の場合には、得られる中空筒状抄繊糸(14)の風合いが天然のイ草と大きく異なるようになり、逆に、パルプ(16)の配合割合が９５重量％より多い場合には、後述する熱融着繊維(18)の配合効果が著しく低下するようになるからである。
【００２１】
次に、紙(20)を構成する熱融着繊維(18)としては、上述のようにパルプ(16)よりも曲げ復元性に優れた芯部(22)と、当該芯部(22)よりも低融点の鞘部(24)とを有する芯鞘構造のものを用いる。具体的には、芯部(22)がポリエステル(融点約２５０℃)で且つ鞘部(24)が共重合ポリエステル(融点約１１０〜２２０℃)からなるポリエステル系芯鞘複合繊維や、芯部(22)がポリプロピレン(融点約１６０℃)で且つ鞘部(24)がポリエチレン(融点約８０℃〜１３０℃)からなるポリオレフィン系芯鞘複合繊維などが挙げられる。
【００２２】
この熱融着繊維(18)の繊度は、１〜７ｄｔｅｘの範囲であるのが好ましく、より好ましくは１．５〜４ｄｔｅｘの範囲である。熱融着繊維(18)の繊度が１ｄｔｅｘ未満の場合には、熱融着繊維(18)の弾性回復力による曲げ復元性が十分に発揮されず、逆に、７ｄｔｅｘよりも大きい場合には、熱融着繊維(18)による曲げ復元性は十分に発揮されるようになるが、紙(20)の密度低下に伴い強度が低下するようになるからである。
【００２３】
また、熱融着繊維(18)の長さは、２〜１５ｍｍの範囲であるのが好ましく、より好ましくは３〜１０ｍｍの範囲である。熱融着繊維(18)の長さが２ｍｍ未満の場合には、熱融着繊維(18)の弾性回復力による曲げ復元性が十分に発揮されず、逆に、１５ｍｍよりも長い場合には、紙(20)を抄造する際、スラリー中に熱融着繊維(18)を均一に分散させるのが困難になるからである。
【００２４】
そして、紙(20)を構成する熱融着繊維(18)の配合割合は、上述したように繊維成分全体の重量に対して５〜３０重量％の範囲であることが好ましい。熱融着繊維(18)の配合割合が５重量％未満の場合には、熱融着繊維(18)による曲げ復元効果の発揮が困難となり、逆に、３０重量％より多い場合には、相対的にパルプ(16)の存在割合が低下し、天然のイ草のような風合いを得ることができなくなると共に、抄造条件によっては密度の低下に伴い強度が低下するからである。
【００２５】
なお、中空筒状抄繊糸(14)を構成する紙(20)には、上述した各繊維成分のほかに、必要に応じて紙力増強剤，サイズ剤，歩留向上剤，顔料或いは染料，撥水剤などを内添或いは外添する。
【００２６】
以上のような各材料を用いて紙(20)を抄造する際には、上述したように坪量が１０〜５０ｇ／ｍ2の範囲、より好ましくは１５〜３０ｇ／ｍ2の範囲となるように抄造するのであるが、坪量が１０ｇ／ｍ2より低いものでは紙の強度が弱くなり、逆に、５０ｇ／ｍ2より高いものでは紙が厚くなり、ともに中空筒状抄繊糸(14)に加工するのが困難になる。このため、薄葉紙の坪量を上記範囲とすることで適当な強度の中空筒状抄繊糸(14)を作ることができる。
【００２７】
また、中級筒状抄繊糸(14)を製造する際には、このような坪量の紙(20)を１５〜４０ｍｍ幅に細く裁断することになるが、中空筒状抄繊糸(14)の材料となる紙(20)の幅が１５ｍｍより小さいものでは得られる中空筒状抄繊糸(14)が細く且つ硬くなり過ぎてクッション性の劣るものとなり、逆に、４０ｍｍより大きいものでは得られる中空筒状抄繊糸(14)が太くなり過ぎるとともに、太さの割には巻数が増えず柔らかくなる結果、荷重をかけると潰れるようになる。
【００２８】
さらに、中心部を空洞にして５〜１５巻の筒状となるように撚りをかけることになるが、巻数が５巻未満の場合には、巻が緩くなって中空筒状抄繊糸(14)が軟らかくなり荷重をかけると潰れるようになる。一方、巻数が１５巻より多い場合には巻が硬くなりクッション性に劣るとともに生産性が悪くなる。なお、中心部が空洞の筒状とすることでクッション性ならびに吸湿性が向上する。
【００２９】
そして、中空筒状抄繊糸(14)はその外径を０．７〜２．０ｍｍとするものであるが、これは中空筒状抄繊糸(14)の径を天然のイ草の径に合わせたものであり、これにより編織機を改造することなくそのまま使用することができる。なお、中空筒状抄繊糸(14)の径が０．７ｍｍ未満の場合には中空筒状抄繊糸(14)が細くなり過ぎて、床材用上張材(10)としての厚み感がなくクッション性に劣ると共に、編織の生産性が低下するようになり、逆に、２．０ｍｍより大きい場合には目の粗い織物となって高級感に欠けるだけでなく、厚くてごわごわしたものとなる。
【００３０】
次に、以上のように構成された床材用上張材(10)の製造方法について説明する。
【００３１】
まず、所定量のパルプ(16)および熱融着繊維(18)を水に分散させると共に、歩留向上剤，サイズ剤，紙力増強剤および顔料(或いは染料)などの必要な薬品を加えてスラリーを調成する。そして得られたスラリーを円網抄紙機や長網抄紙機などの抄紙機に投入し、通常の抄紙作業にて坪量が１０〜５０ｇ／ｍ2の紙(20)を抄造する（以上、抄紙工程）。
【００３２】
続いて、熱融着繊維(18)の鞘部(24)の融点よりも高く、且つ芯部(22)の融点よりも低い温度に設定した熱ロール加工機などの加熱処理装置を用い、上記抄紙工程で得られた紙(20)を加熱処理する（以上、熱処理工程）。すると、熱融着繊維(18)の鞘部(24)のみが溶融し、溶融した鞘部(24)の樹脂が表面張力によって熱融着繊維(18)同士あるいは熱融着繊維(18)とパルプ(16)との交絡点に集まり当該部分を接着する。
【００３３】
なお、鞘部(24)の融点が概ね１２０℃以下であり、抄紙工程において乾燥装置を通過する際、鞘部(24)を十分に溶融できる場合には、このような別工程の熱処理工程を省略するようにしてもよい。かかる場合、抄紙工程で紙(20)を乾燥する際に、乾燥と同時に熱処理工程が実行されることになる。
【００３４】
続いて、熱処理工程を終えた紙(20)を所定の幅(具体的には１５〜４０ｍｍ幅)にてテープ状に断裁し、中心部を空洞にして５〜１５巻にて筒状に撚りをかけ、外径０．７〜１．５ｍｍの中空筒状抄繊糸(14)を得る（以上、抄繊糸形成工程）。なお、この中空筒状抄繊糸(14)には、必要に応じてＥＶＡ，酢酸ビニル，エチレン酢酸ビニル，アクリル，シリコン，フッ素，ワックス，顔料などが単独または適宜組み合わせてコーティングされる。
【００３５】
そして、抄繊糸形成工程で得た中空筒状抄繊糸(14)と経糸(12)とをレピア式自動畳表織機などの編織機で編織することによって、その表面が凸部と凹部とが整列する畝状に形成された床材用上張材(10)が完成する（以上、編織工程）。
【００３６】
以上のような工程で製造した床材用上張材(10)は、例えば畳表として使用することができるとともに、そのまま床に敷いてゴザとして使用することもできる。
【００３７】
本発明の床材用上張材(10)によれば、中空筒状抄繊糸(14)を構成する紙(20)に、植物繊維からなるパルプ(16)よりも曲げ復元性に優れた(つまり弾性回復力が高い)芯部(22)を有する芯鞘構造の熱融着繊維(18)を繊維成分として５〜３０重量％配合しているので、床材用上張材(10)に作用する圧縮荷重を除去すると、熱融着繊維(18)とりわけ芯部(22)の弾性回復力によって床材用上張材(10)の被圧縮部分に生じた凹みをある程度元の状態(すなわち凹みのない状態)に復元させることができる。
【００３８】
また、中空筒状抄繊糸(14)を構成する紙(20)を、鞘部(24)の融点よりも高く、且つ芯部(22)の融点よりも低い温度で熱処理しているので、熱融着繊維(18)の鞘部(24)のみが溶融し、溶融した鞘部(24)の樹脂が表面張力によって熱融着繊維(18)同士あるいは熱融着繊維(18)とパルプ(16)との交絡点に集まり当該部分を接着する。このため、中空筒状抄繊糸(14)を構成する紙(20)のウェブ構造を強固なものとすることができ、曲げ復元性をより一層向上させることができる。なお、このような熱処理を行なったとしても熱融着繊維(18)の芯部(22)は何等変化することがないため、芯部(22)はその弾性回復力を十分に発揮して曲げ復元性を維持することができる。
【実施例】
【００３９】
以下に、実施例をあげて本発明を具体的に説明するが、本発明は実施例に限定されるものではない。
[実施例１]
針葉樹クラフトパルプを７５．８重量％、繊度２．２ｄｔｅｘ，長さ１０ｍｍのポリエステル系芯鞘複合繊維（ユニチカファイバー社製  メルティー(登録商標)４０８０）を１９．０重量％、顔料(例えば、黄色酸化鉄、フタロシアニングリーン、カーボンブラックなど)を０．５重量％、サイズ剤(日本ＰＭＣ株式会社製  ＡＬ１２０)を１．９重量％、硫酸バンド(南海化学工業株式会社製  水道水用硫酸ばんど)を１．９重量％、湿潤紙力剤(荒川化学工業株式会社製  アラフィックス（登録商標）２５５)を０．９重量％配合した原料を水に均一に分散させてスラリーを調成した。そしてこのスラリーを円網抄紙機でウェブ(湿紙)にし、このウェブを１２０℃に設定したヤンキードライヤーで乾燥して坪量２２ｇ／ｍ2の薄葉紙を得た。なお、本実施例で用いた熱融着繊維は鞘部の融点が約１１０℃であり、芯部の融点は１３０℃以上あることから、ヤンキードライヤーでの乾燥終了と同時に熱処理工程が完了している。
【００４０】
続いて薄葉紙を２１ｍｍ幅のテープ状に断裁し、筒撚機で筒状に撚りをかけ、外径１．２ｍｍの中空筒状抄繊糸を得る。そして、当該中空筒状抄繊糸は、フッ素系撥水剤(大日本インキ化学株式会社製  ＴＥ―５Ａ)と、アクリル樹脂（大日本インキ化学株式会社製  ＡＮ−１８０Ｋ）とで第１コーティング層が形成され、該第１コーティング層が加熱された後、フッ素系撥水剤（大日本インキ化学株式会社製  Ｆ−９０Ｃ）で第２コーティング層が形成され、その後加熱されることによりコーティングされている。
【００４１】
そして、この中空筒状抄繊糸とビニロン混綿糸からなる経糸とをレピア式自動畳表織機にて機織して床材用上張材を得た。
[実施例２]
紙の坪量を２５ｇ／ｍ2とした以外は、実施例１と同様な方法で床材用上張材を得た。
[比較例１]
熱融着繊維の配合を止め、繊維成分として針葉樹クラフトパルプを１００重量％使用したこと以外は、実施例１と同様な方法で床材用上張材を得た。
[比較例２]
中空筒状抄繊糸に替えて、天然のイ草を用いたこと以外は、実施例１と同様の方法で床材用上張材を得た。
【００４２】
上述のようにして製造した各実施例および比較例の特性を明らかにするため、ＪＩＳ  Ａ５９１４に準拠した建材畳床の局部圧縮試験を行なった。
【００４３】
具体的には、床材用上張材の表面に直径２５ｍｍの金属製円柱を載置し、これに２０ｋｇｆの荷重を、５秒間（瞬間の荷重を想定）及び６０秒間（長時間の荷重を想定）の２水準で加え、然る後、金属製円柱を取り外して、被加圧部分におけるへこみ量の経時変化を測定した。得られた結果のうち、５秒間加圧による試験結果を表１に、また、６０秒間加圧による試験結果を表２に示す。
【００４４】
【表１】
2007085094.tif 000003
【００４５】
【表２】
2007085094.tif 000004
【００４６】
表１が示すように、５秒間加圧試験における加圧直後のへこみ量は、「実施例１」＜「実施例２」＜「比較例２」＜「比較例１」の順に大きくなるが、極端に大きな違いはないことが判る。一方、復元性について検討すると、１２時間後の復元性は「比較例２」が最も悪く、２４時間後の復元性は「比較例１」が最も悪い。本件発明が適用された「実施例１」および「実施例２」は、すべてのケースにおいて良好な耐荷重性および復元性を示している。
【００４７】
また、表２が示すように、６０秒間加圧試験では、加圧直後の平均凹み量には大きな違いがないが、「比較例２」の復元性が最も悪くなっている。これは、加圧によりイ草の繊維に破断が生じていることを示している。この試験においても、本件発明が適用された「実施例１」および「実施例２」は、すべてのケースにおいて良好な耐荷重性および復元性を示している。
【図面の簡単な説明】
【００４８】
【図１】本発明における一実施例の床材用上張材を示す斜視図である。
【図２】本発明における中空筒状抄繊糸を示す斜視図である。
【図３】本発明における紙を示す斜視図である。
【図４】本発明における熱融着繊維を示す斜視図である。
【符号の説明】
【００４９】
(10)…床材用上張材
(14)…中空筒状抄繊糸
(16)…パルプ
(18)…熱融着繊維
(20)…紙
【図１】
2007085094.tif 000005
【図２】
2007085094.tif 000006
【図３】
2007085094.tif 000007
【図４】
2007085094.tif 000008